СПОСОБ ПОЛУЧЕНИЯ ФУМАРАТА ЖЕЛЕЗА (II)

Способ получения фумарата железа (II) непосредственным взаимодействием железа с фумаровой кислотой в присутствии катализатора, отличающийся тем, что в качестве катализатора используют молекулярный йод в количестве 0,025-0,1 моль/кг, железо берут в большом избытке в виде обечайки по всей высоте реактора, ложного дна и лопастной мешалки, а также в виде раздробленного чугуна или порошка восстановленного металла в количестве 25% от массы остальной загрузки, в качестве растворителя жидкой фазы используют бутилацетат, в котором растворяют хотя бы частично йод и фумаровую кислоту, дозируемую в количестве 0,8-1,2 моль/кг, загрузку ведут в последовательности: стеклянный бисер, растворитель жидкой фазы, фумаровая кислота, йод, а затем раздробленный металл и (или) сплав; процесс начинают при комнатной температуре и ведут в бисерной мельнице вертикального типа при соотношении масс бисера и раздробленного сплава или металла 4:1 в диапазоне температур 18-45°С при барботаже воздуха с расходом 0,95 л/мин·кг жидкой фазы и использовании принудительного охлаждения и контроле методом отбора проб до практически полного израсходования загруженной кислоты на образование соли, после чего перемешивание и охлаждение прекращают, реакционную смесь отделяют от стеклянного бисера и непрореагировавшего раздробленного металла или сплава и фильтруют, осадок промывают бутилацетатом и направляют на перекристаллизацию, а фильтрат и промывной бутилацетат возвращают в повторный процесс.